(57)【要約】【課題】赤外線の吸収率が高い接着剤を利用せずとも保護層と光学調整層とを積層できて断熱性に優れる透明熱線反射フィルムの提供。【解決手段】本発明の透明熱線反射フィルム１は、金属又は合金の薄膜からなる熱線反射層２と、ポリオレフィン系樹脂を含むフィルムからなり、熱線反射層２の一方の面２ａ側に配される保護層３と、金属酸化物を含み、熱線反射層２と保護層３との間に配される光学調整層４とを備える。光学調整層４は、酸化亜鉛、酸化ニオブ及び酸化ジルコニウムからなる群より選択される何れか１種を含有し、かつ保護層３に対して直接、積層する。【選択図】図１
2015180528.tif 000002
【特許請求の範囲】
【請求項１】
金属又は合金の薄膜からなる熱線反射層と、
ポリオレフィン系樹脂を含むフィルムからなり、前記熱線反射層の一方の面側に配される保護層と、
金属酸化物を含み、前記熱線反射層と前記保護層との間に配される光学調整層とを備える熱線反射フィルムであって、
前記光学調整層は、酸化亜鉛、酸化ニオブ及び酸化ジルコニウムからなる群より選択される何れか１種を含有し、かつ前記保護層に対して直接、積層することを特徴とする透明熱線反射フィルム。
【請求項２】
前記熱線反射層は、銀又は銀合金の薄膜からなる請求項１に記載の透明熱線反射フィルム。
【請求項３】
前記光学調整層は、前記保護層に対して、物理気相成長法又は化学気相成長法により形成される請求項１又は２に記載の透明熱線反射フィルム。
【請求項４】
可視光透過率が６０．０％以上である請求項１〜３の何れか一項に記載の透明熱線反射フィルム。
【請求項５】
前記熱線反射層の前記一方の面の反対側に配され、被着体に対して貼り付け可能な粘着剤層を備える請求項１〜４の何れか一項に記載の透明熱線反射フィルム。
【発明の詳細な説明】
【技術分野】
【０００１】
本発明は、透明熱線反射フィルムに関する。
【背景技術】
【０００２】
可視光を透過させつつ、熱線（赤外線）を反射する透明熱線反射フィルムが知られている（例えば、特許文献１）。透明熱線反射フィルムは、例えば、建物や自動車等の窓ガラスに貼り付けられ、日射（赤外線）を反射して建物内の温度が上昇することを抑制等するために用いられている。
【０００３】
この種の透明熱線反射フィルムは、特許文献１に示されるように、主として、熱線を反射するための金属薄膜からなる反射層と、この反射層に積層され可視光透過性を高めるための金属酸化物からなる光学調整層とを備えている。また、透明熱線反射フィルムは、反射層の損傷を防ぐための樹脂製の保護層を備えている。
【０００４】
ところで、特許文献２，３に示されるように、冬場において暖房により暖められた室内の熱が、透明熱線反射フィルムが貼り付けられている窓ガラスを通って室外へ逃げてしまうことが問題となっている。
【０００５】
透明熱線反射フィルムを室内側から窓ガラスに貼り付けた場合、室内から窓ガラス側に向う赤外線は、ある程度、透明熱線反射フィルムの反射層により反射されて遮蔽される。しかしながら、室内から窓ガラス側に向う多くの赤外線は、透明熱線反射フィルムの保護層等で吸収されて熱に変換され、これが窓ガラスを介した熱伝導によって戸外に放散され、結局、室内の熱が奪われることがあった。
【０００６】
なお、冬場の暖房による熱を室外に出さないためには、窓の室内側表面の熱放射率を小さくして、室内から室外に向かう熱線を窓で吸収することなく、室内側に反射することが効果的である。このため透明熱線反射フィルムの表面放射率を小さくすることが冬場の窓の断熱性を高めることにつながる。
【０００７】
そこで、特許文献２，３では、保護層として赤外線の吸収率が低いポリオレフィン系樹脂を選択することで、透明熱線反射フィルムの表面放射率を小さくし断熱性能を向上させることを試みている。しかしながら、ポリオレフィン系樹脂からなる保護層を熱線反射層に固定する際に利用される樹脂系の接着剤（例えば、ポリエステル系接着剤）は、赤外線を吸収し易いため、透明熱線反射フィルムの断熱性を十分に向上させることはできない。
【０００８】
もちろん、接着剤を省略して透明熱線反射フィルムの保護層を光学調整層に直接、積層することも考えられるが、保護層がポリオレフィン系樹脂からなる場合には、保護層と光学調整層との密着性が低いため、保護層を光学調整層に直接、積層することができなかった。そのため、従来の透明熱線反射フィルムでは、上述のように赤外線の吸収率が高い接着剤を利用して保護層と光学調整層とを積層するしかないというのが実情であった。
【先行技術文献】
【特許文献】
【０００９】
【特許文献１】特開２００１−１７９８８７号公報
【特許文献２】特開２０１３−１０３４１号公報
【特許文献３】特開２０００−１１７９１９号公報
【発明の概要】
【発明が解決しようとする課題】
【００１０】
本発明は、従来における前記諸問題を解決し、以下の目的を達成することを課題とする。即ち、本発明は、赤外線の吸収率が高い接着剤を利用せずとも保護層と光学調整層とを積層できて断熱性に優れる透明熱線反射フィルムを提供することを目的とする。
【課題を解決するための手段】
【００１１】
本発明者らは、前記目的を達成すべく鋭意検討を行った結果、酸化亜鉛、酸化ニオブ及び酸化ジルコニウムからなる群より選択される何れか１種を含有する光学調整層が、ポリオレフィン系樹脂を含むフィルムからなる保護層に対して直接、積層できることを見出し、本発明の完成に至った。
【００１２】
本発明に係る透明熱線反射フィルムは、金属又は合金の薄膜からなる熱線反射層と、ポリオレフィン系樹脂を含むフィルムからなり、前記熱線反射層の一方の面側に配される保護層と、金属酸化物を含み、前記熱線反射層と前記保護層との間に配される光学調整層とを備える熱線反射フィルムであって、前記光学調整層は、酸化亜鉛、酸化ニオブ及び酸化ジルコニウムからなる群より選択される何れか１種を含有し、かつ前記保護層に対して直接、積層することを特徴とする。
【００１３】
前記透明熱線反射フィルムにおいて、前記熱線反射層は、銀又は銀合金の薄膜からなるものであってもよい。
【００１４】
前記透明熱線反射フィルムにおいて、前記光学調整層は、前記保護層に対して、物理気相成長法又は化学気相成長法により形成されるもであってもよい。
【００１５】
前記透明熱線反射フィルムにおいて、可視光透過率が６０．０％以上であってもよい。
【００１６】
前記透明熱線反射フィルムにおいて、前記熱線反射層の前記一方の面の反対側に配され、被着体に対して貼り付け可能な粘着剤層を備えるものであってもよい。
【発明の効果】
【００１７】
本発明によれば、接着剤を利用せずとも保護層と光学調整層とを積層できて断熱性に優れる透明熱線反射フィルムを提供することができる。
【図面の簡単な説明】
【００１８】
【図１】一実施形態に係る透明熱線反射フィルムの構成を模式的に表した断面図
【図２】粘着剤層を有する他の実施形態に係る透明熱線反射フィルムの構成を模式的に表した断面図
【図３】基材層を有する他の実施形態に係る透明熱線反射フィルムの構成を模式的に表した断面図
【図４】複数の熱線反射層を有する他の実施形態に係る透明熱線反射フィルムの構成を模式的に表した断面図
【発明を実施するための形態】
【００１９】
本発明の一実施形態に係る透明熱線反射フィルムについて、図面を参照しつつ説明する。
図１は、一実施形態に係る透明熱線反射フィルム１の構成を模式的に表した断面図である。透明熱線反射フィルム１は、図１に示されるように、熱線反射層２、保護層３、及び２層の光学調整層４，１４を備えている。
【００２０】
（熱線反射層）
熱線反射層２は、金属又は合金の薄膜からなり、主として熱線（赤外線）を反射する機能を有する。熱線反射層（薄膜）２を構成する金属又は合金としては、例えば、銀（Ａｇ）、アルミニウム（Ａｌ）、銀パラジウム合金（ＡｇＰｄ）、銀パラジウム銅合金（ＡｇＰｄＣｕ）、銀銅合金（ＡｇＣｕ）等の銀合金、アルミニウムリチウム合金（ＡｌＬｉ）、アルミニウムカルシウム合金（ＡｌＣａ）、アルミニウムマグネシウム合金（ＡｌＭｇ）等のアルミニウム合金等が挙げられる。なお、熱線反射層２に利用される金属又は合金としては、銀又は銀合金が好ましく、銀パラジウム合金がより好ましい。
【００２１】
熱線反射層２の厚みは、特に制限されないが、例えば、５ｎｍ〜３０ｎｍが好ましく、１０ｎｍ〜２０ｎｍがより好ましい。
【００２２】
（保護層）
保護層３は、熱線反射層２の一方の面２ａ側に配され、熱線反射層２や光学調整層４等が損傷しないように保護する機能や、透明熱線反射フィルム１の強度を確保する機能等を有する。保護層３は、図１に示されるように、光学調整層４に隣接するように積層される。保護層３は、ポリオレフィン系樹脂のフィルムからなる。ポリオレフィン系樹脂は、可視光透過性に優れ、かつポリエステル系樹脂等の他の樹脂と比べて、赤外線の吸収率が低い（つまり、赤外線の放射率が低い）ため、保護層３の材料として好適である。
なお、保護層３については、その表面に耐擦過性能を高める等の目的で、所謂ハードコート層を更に設けてもよい。
【００２３】
ポリオレフィン系樹脂としては、特に制限はなく、目的に応じて公知のものから適宜、選択されればよい。なお、ポリオレフィン系樹脂の具体例としては、ポリエチレン（ＰＥ）、ポリプロピレン（ＰＰ）、延伸ポリプロピレン（ＯＰＰ）、シクロオレフィンポリマー（ＣＯＰ）等が挙げられる。
【００２４】
なお、本実施形態の保護層３におけるポリオレフィン系樹脂の含有率は、１００質量％であるが、他の実施形態においては、保護層３におけるポリオレフィン系樹脂の含有率が、８０質量％以上であってもよいし、９０質量％以上であってもよい。
【００２５】
保護層３の厚みは、特に制限されないが、例えば、１μｍ〜１００μｍが好ましく、５μｍ〜５０μｍがより好ましい。
【００２６】
保護層３が有する２つの面３ａ，３ｂのうち、光学調整層４が積層される面３ｂに対し、光学調整層４との密着性を向上させるために、必要に応じて、プラズマ処理、コロナ放電処理、火炎処理等の表面処理を行ってもよい。
【００２７】
（光学調整層）
光学調整層４，１４は、金属酸化物を含む層からなり、熱線反射層２における可視光の反射を抑制しかつ可視光の透過性を向上させる等の目的で形成される。本実施形態の場合、光学調整層４は、熱線反射層２の一方の面２ａに積層され、光学調整層１４は、熱線反射層２の他方の面２ｂに積層さている。つまり、光学調整層４及び光学調整層１４は、熱線反射層２を挟むように形成されている。
【００２８】
光学調整層４は、図１に示されるように保護層３と熱線反射層２との間に配され、かつ保護層３に直接、密着する形で積み重ねられる層となっている。また、光学調整層４を構成する材質（金属酸化物）としては、酸化亜鉛、酸化ニオブ及び酸化ジルコニウムからなる群より選択される何れか１種が挙げられる。酸化亜鉛としては、アルミニウム、チタン、ガリウム、スズ等の金属が酸化亜鉛に添加されたものでもよい。光学調整層４が、このような金属酸化物を含有すると、保護層３に対する密着性が確保等される。なお、本発明の目的を損なわない限り、光学調整層４は、上述した金属酸化物以外の物質を含有してもよい。
【００２９】
なお、酸化亜鉛に金属を添加する場合、酸化亜鉛中の添加元素の含有率は、０．１〜２０原子％が好ましい。例えば、アルミ添加酸化亜鉛の場合、酸化亜鉛中のアルミニウムの含有率は、０．１〜２０原子％が好ましい。また、チタン添加亜鉛の場合、酸化亜鉛中のチタンの含有率は、０．１〜２０原子％が好ましい。
【００３０】
また、光学調整層４は、熱線反射層２と比べて、可視光の屈折率が高く設定されることが好ましい。光学調整層４の屈折率（波長：５８９．３ｎｍ）は、例えば、１．９以上に設定されることが好ましい。
【００３１】
また、光学調整層４の厚み（単層の厚み）は、特に制限されないが、例えば、１５ｎｍ〜５０ｎｍに設定される。
【００３２】
なお、本実施形態の場合、熱線反射層２と保護層３との間には、光学調整層４のみが配されているが、他の実施形態においては、本発明の目的を損なわない限り、他の光学調整層が熱線反射層２と保護層３（光学調整層４）との間に配されてもよい。つまり、熱線反射層２と保護層３との間に、二層以上の光学調整層（光学調整層４等）が形成されてもよい。また、他の実施形態においては、本発明の目的を損なわない限り、熱線反射層２の一方の面２ａ側のみならず、他方の面２ｂ側にも、二層以上の光学調整層（光学調整層１４等）が形成されてもよい。また、他の実施形態においては、本発明の目的を損なわない限り、熱線反射層２の一方の面２ａ側のみに、光学調整層４が形成されてもよい。
【００３３】
本実施形態の場合、光学調整層４と、光学調整層１４とは、互いに同じ材質からなる。なお、本発明の目的を損なわない限り、光学調整層４と、光学調整層１４とは、互いに異なる材質から構成されてもよい。
【００３４】
また、他の実施形態においては、光学調整層１４等の他の光学調整層は、上述した金属酸化物以外の公知の金属酸化物（例えば、酸化インジウム錫、酸化インジウム亜鉛）を含有するものであってもよい。
【００３５】
光学調整層１４等の他の光学調整層の厚みは、特に制限されず、目的に応じて適宜、設定されればよい。
【００３６】
（成膜方法）
熱線反射層２、及び光学調整層４，１４を保護層３上に成膜する方法としては、特に制限はなく、目的に応じて適宜選択される。成膜方法としては、例えば、真空蒸着法（電子線ビーム蒸着法、抵抗加熱蒸着法）、スパッタリング法、イオンプレーティング法、イオンビーム法、イオンアシスト法、レーザーアブレーション法等の物理的気相成長（ＰＶＤ）法、熱ＣＶＤ法、光ＣＶＤ法、プラズマＣＶＤ法等の化学的気相成長（ＣＶＤ）法等が挙げられる。これらの中でも、物理的気相成長（ＰＶＤ）法が好ましく、保護層３に対して光学調整層４を確実に積層し易い等の理由により、スパッタリング法が特に好ましい。
【００３７】
また、スパッタリング法としては、成膜レートの高いＤＣスパッタリング法が好ましい。なお、スパッタリング法により多層成膜する場合、１つのチャンバで複数のターゲットから交互又は順番に成膜する１チャンバ法であってもよいし、複数のチャンバで連続的に成膜するマルチチャンバ法であってもよいが、生産性及び材料コンタミネーションを防止する等の観点より、マルチチャンバ法が好ましい。
【００３８】
（粘着剤層）
図２は、粘着剤層５を有する他の実施形態に係る透明熱線反射フィルム１Ａの構成を模式的に表した断面図である。この透明熱線反射フィルム１Ａは、上述の透明熱線反射フィルム１に、更に粘着剤層５等が追加された構成からなる。粘着剤層５は、熱線反射層２の一方の面２ｂ側に形成されている光学調整層１４に直接、積層されるように設けられる。このような粘着剤層５は、被着体（例えば、窓ガラス）に対して透明熱線反射フィルム１Ａが貼り付けられる際に利用される。
【００３９】
粘着剤層５に利用される粘着剤としては、特に制限はなく、例えば、アクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、エポキシ系粘着剤等の公知の粘着剤が挙げられる。粘着剤層５の厚みも、特に制限はなく、目的に応じて適宜、設定される。
【００４０】
なお、粘着剤層５の表面（粘着面）は、使用時まで（つまり、被着体に貼り付けられる前まで）は、剥離ライナー６によって保護されてもよい。剥離ライナー６としては、特に制限はなく、例えば、ポリエチレンテレフタレート等のポリエステルフィルムや紙の表面に、シリコーン系の剥離処理剤を塗布したもの等が挙げられる。
【００４１】
（基材層）
図３は、基材層７を有する他の実施形態に係る透明熱線反射フィルム１Ｂの構成を模式的に表した断面図である。この透明熱線反射フィルム１Ｂは、上述の透明熱線反射フィルム１に、更に基材層７等が追加された構成からなる。基材層７は、ポリエステル系樹脂（例えば、ポリエチレンテレフタレート、ポリブチレンテレフタレート）等の樹脂製フィルムからなり、透明熱線反射フィルム１Ｂの強度確保、粘着剤層５の支持、被着体（例えば、ガラス）の飛散防止等の目的で利用される。
【００４２】
基材層７の一方の面７ａには、接着剤層８が形成され、この接着剤層８を介して基材層７と光学調整層４とが互いに接着される。接着剤層８に利用される接着剤としては、特に制限はなく、例えば、エポキシ系接着剤、アクリル系接着剤、ゴム系接着剤、感圧接着剤（粘着剤）等の公知のものが挙げられる。
【００４３】
基材層７の他方の面７ｂには、上述の透明熱線反射フィルム１Ａと同様の粘着剤層５が形成される。この粘着剤層５の表面（粘着面）も、図３に示されるように、剥離ライナー６で保護されてもよい。
【００４４】
図４は、複数の熱線反射層２，１２を有する他の実施形態に係る透明熱線反射フィルム１Ｃの構成を模式的に表した断面図である。この透明熱線反射フィルム１Ｃは、２層の熱線反射層２，１２を備えており、保護層３に近い第１層目の熱線反射層２は、第１層目の光学調整層４と第２層目の光学調整層１４とで挟まれており、第２層目の熱線反射層１２は、第２層目の光学調整層１４と第３層目の光学調整層２４とで挟まれている。透明熱線反射フィルム１Ｃは、その他、上述した透明熱線反射フィルム１Ｂと同様、基材層７等を備えている。このように、本発明は、熱線反射層を２層以上含む構成であってもよい。
【００４５】
（その他の層）
本発明の透明熱線反射フィルムは、本発明の目的を損なわない限り、バリア層等の他の層を備えてもよい。また、透明熱線反射フィルムは、熱線反射層を複数層備えるものであってもよい。
【００４６】
（可視光透過率）
本実施形態の透明熱線反射フィルムの可視光透過率は、特に制限されないが、例えば、６０％以上が好ましい。透明熱線反射フィルムの可視光透過率は、後述するように、ＪＩＳ  Ａ５７５９に準拠して測定することができる。なお、透明熱線反射フィルムの可視光透過率は、少なくとも保護層、光学調整層及び熱線反射層を備えた積層物の状態で、測定される。
【００４７】
（放射率）
本実施形態の透明熱線反射フィルムの放射率（垂直放射率）は、特に制限されないが、例えば、０．４０以下が好ましく、０．３５以下がより好ましい。透明熱線反射フィルムの放射率は、後述するように、所定の放射率計を用いて測定することができる。なお、透明熱線反射フィルムの放射率は、少なくとも保護層、光学調整層及び熱線反射層を備えた積層物の状態で、保護層側から測定される。
【００４８】
（効果・用途等）
本実施形態の透明熱線反射フィルムは、保護層と光学調整層とが、接着剤を利用せずに直接、積層されているため、接着剤による赤外線の吸収が生じない。また、本発明の透明熱線反射フィルムは、保護層側から入射した赤外線が、接着剤で吸収されないため、保護層及び光学調整層を透過して熱線反射層に到達し易く、かつ熱線反射層で反射され易い。
【００４９】
このように、本実施形態の透明熱線反射フィルムは、保護層の固定に接着剤を利用しない分だけ、熱線により発熱し難く、熱線を熱線反射層で反射し易いため、保護層の固定に接着剤を利用する従来品と比べて、断熱性に優れる。
【００５０】
このような透明熱線反射フィルムを、例えば、建物の窓ガラスに室内側から貼り付ければ、冬場において、室内（暖房された室内）の熱が窓ガラスを伝って外部へ移動することが、透明熱線反射フィルムにより抑制される。
【００５１】
なお、上述の透明熱線反射フィルム１Ｂのように、基材層７が光学調整層４に対して接着剤層８を介して固定されている場合でも、透明熱線反射フィルム１Ｂを室内側から窓ガラスに貼り付けて使用すれば、接着剤層８による熱線の吸収は問題とならない。何故ならば、この場合の接着剤層８は、熱線反射層２よりも窓ガラス側に配されているため、室内側から出射された熱線は、接着剤層８に到達せずに熱線反射層２で反射されるからである。
【００５２】
本発明の透明熱線反射フィルムは、建物の窓ガラスの室内側のみならず、必要に応じて、窓ガラスの外側に貼り付けられてもよい。また、本発明の透明熱線反射フィルムは、建物の窓ガラスのみならず、車両（例えば、自動車、電車）、船舶等の乗り物の窓ガラス等、種々の窓ガラスや透明部材に貼り付けて、遮熱及び断熱用途に用いることができる。
【実施例】
【００５３】
以下、実施例に基づいて本発明を更に詳細に説明する。なお、本発明はこれらの実施例により何ら限定されるものではない。
【００５４】
なお、以下に示される実施例、及び比較例では、ロール・トウ・ロール方式のマグネトロンスパッタリング装置を用いて、保護層上に各層を成膜した。また、スパッタリング装置の各チャンバー内に供給されるガス（例えば、アルゴンガス及び酸素ガス）の流量は、所定のマスフローコントローラを用いて適宜、調節した。光学調整層の膜中に含まれる酸素量はスパッタリング成膜時の酸素ガス導入量で調整した。
【００５５】
〔実施例１〕
保護層として、厚みが１２μｍのＯＰＰフィルムを用意した。そのＯＰＰフィルムの一方の面上に、スパッタリングにより、アルミ添加酸化亜鉛の膜からなる第１層目の光学調整層を形成した。次いで、第１層目の光学調整層上に、スパッタリングにより、銀パラジウム合金の膜からなる熱線反射層を形成し、更に、その熱線反射層上に、アルミ添加酸化亜鉛の膜からなる第２層目の光学調整層を形成した。このようにして、実施例１の透明熱線反射フィルムを作製した。この透明熱線反射フィルムを構成する各層の厚みは、表１に示される通りである。透明熱線反射フィルムの各層の厚み等は、蛍光Ｘ線分析（リガク社製、ＺＳＸ−１００ｅ）によって測定した。なお、以降の実施例、比較例についても同様にして、透明熱線反射フィルムの各層の厚み等を測定した。実施例１におけるスパッタリングの成膜条件は、以下の通りである。
【００５６】
＜成膜条件：各光学調整層＞
ターゲット：ＡＺＯターゲット（ＡＧＣセラミックス社製）、成膜圧力：０．４Ｐａ、ＤＣパワー：２．５Ｗ／ｃｍ２
＜成膜条件：熱線反射層＞
ターゲット：パラジウムを１原子％含有する銀、成膜圧力：０．４Ｐａ、ＤＣパワー：０．５Ｗ／ｃｍ２
【００５７】
〔実施例２〕
保護層として、厚みが２０μｍのＯＰＰフィルムを用意した。そのＯＰＰフィルムの一方の面上に、スパッタリングにより、アルミ添加酸化亜鉛の膜からなる第１層目の光学調整層を形成した。次いで、第１層目の光学調整層上に、スパッタリングにより、銀パラジウム合金の膜からなる熱線反射層を形成し、更に、その熱線反射層上に、アルミ添加酸化亜鉛の膜からなる第２層目の光学調整層を形成して、透明熱線反射フィルムを作製した。スパッタリングの成膜条件は、以下の通りである。
【００５８】
＜成膜条件：各光学調整層＞
ターゲット：ＡＺＯターゲット（ＡＧＣセラミックス社製）、成膜圧力：０．４Ｐａ、ＤＣパワー：２．５Ｗ／ｃｍ２
＜成膜条件：熱線反射層＞
ターゲット：パラジウムを１原子％含有する銀、成膜圧力：０．４Ｐａ、ＤＣパワー：０．５Ｗ／ｃｍ２
【００５９】
〔実施例３〕
保護層として、厚みが５０μｍのＯＰＰフィルムを用いたこと以外は、実施例２と同様の条件で、透明熱線反射フィルムを作製した。
【００６０】
〔実施例４〕
保護層として、厚みが２０μｍＯＰＰフィルムを用意した。そのＯＰＰフィルムの一方の面上に、スパッタリングにより、酸化ニオブの膜からなる第１層目の光学調整層を形成した。次いで、第１層目の光学調整層上に、スパッタリングにより、銀パラジウム合金の膜からなる熱線反射層を形成し、更に、その熱線反射層上に、酸化ニオブの膜からなる第２層目の光学調整層を形成して、透明熱線反射フィルムを作製した。スパッタリングの成膜条件は、以下の通りである。
【００６１】
＜成膜条件：各光学調整層＞
ターゲット：ＮＢＯターゲット（ＡＧＣセラミック社製）、成膜圧力：０．４Ｐａ、ＤＣパワー：２．５Ｗ／ｃｍ２
＜成膜条件：熱線反射層＞
ターゲット：パラジウムを１原子％含有する銀、成膜圧力：０．４Ｐａ、ＤＣパワー：０．５Ｗ／ｃｍ２
【００６２】
〔実施例５〕
保護層として、厚みが５０μｍのＯＰＰフィルムを用いたこと以外は、実施例４と同様の条件で、透明熱線反射フィルムを作製した。
【００６３】
〔実施例６〕
保護層として、厚みが５０μｍのＯＰＰフィルムを用い、かつそのＯＰＰフィルムの一方の面に対し、第１層目の光学調整層を形成する前に予めプラズマ処理を施しておくこと以外は、実施例４と同様の条件で、透明熱線反射フィルムを作製した。この透明熱線反射フィルムを構成する各層の厚みは、表１に示した。
【００６４】
〔実施例７〕
保護層として、厚みが２０μｍのＯＰＰフィルムを用意した。そのＯＰＰフィルムの一方の面上に、スパッタリングにより、酸化ジルコニウムの膜からなる第１層目の光学調整層を形成した。次いで、第１層目の光学調整層上に、スパッタリングにより、銀パラジウム合金の膜からなる熱線反射層を形成し、更に、その熱線反射層上に、酸化ジルコニウムの膜からなる第２層目の光学調整層を形成して、透明熱線反射フィルムを作製した。
【００６５】
＜成膜条件：各光学調整層＞
ターゲット：ジルコニウム、成膜圧力：０．４Ｐａ、ＤＣパワー：２．５Ｗ／ｃｍ２
＜成膜条件：熱線反射層＞
ターゲット：パラジウムを１原子％含有する銀、成膜圧力：０．４Ｐａ、ＤＣパワー：０．５Ｗ／ｃｍ２
【００６６】
〔実施例８〕
保護層として、厚みが５０μｍのＯＰＰフィルムを用いたこと以外は、実施例７と同様の条件で、透明熱線反射フィルムを作製した。
【００６７】
〔実施例９〕
保護層として、厚みが２０μｍのＯＰＰフィルムを用意した。そのＯＰＰフィルムの一方の面上に、スパッタリングにより、チタン添加酸化亜鉛の膜からなる第１層目の光学調整層を形成した。次いで、第１層目の光学調整層上に、スパッタリングにより、銀パラジウム合金の膜からなる熱線反射層を形成し、更に、その熱線反射層上に、チタン添加酸化亜鉛の膜からなる第２層目の光学調整層を形成して、透明熱線反射フィルムを作製した。スパッタリングの成膜条件は、以下の通りである。
【００６８】
＜成膜条件：各光学調整層＞
ターゲット：ＳＺＯターゲット（Ｔｉを５原子％含有するＺｎＯ、ＡＧＣセラミックス社製）、成膜圧力：０．４Ｐａ、ＤＣパワー：２．５Ｗ／ｃｍ２
＜成膜条件：熱線反射層＞
ターゲット：パラジウムを１原子％含有する銀、成膜圧力：０．４Ｐａ、ＤＣパワー：０．５Ｗ／ｃｍ２
【００６９】
〔実施例１０〕
保護層として、厚みが５０μｍのＣＯＰフィルムを用いたこと以外は、実施例９と同様の条件で、透明熱線反射フィルムを作製した。
【００７０】
〔比較例１〕
保護層として、厚みが５０μｍのＯＰＰフィルムを用意した。そのＯＰＰフィルムの一方の面上に、スパッタリングにより、酸化チタンの膜からなる第１層目の光学調整層を形成した。次いで、第１層目の光学調整層上に、スパッタリングにより、銀パラジウム合金の膜からなる熱線反射層を形成し、更に、その熱線反射層上に、酸化チタンの膜からなる第２層目の光学調整層を形成して、透明熱線反射フィルムを作製した。スパッタリングの成膜条件は、以下の通りである。
【００７１】
＜成膜条件：各光学調整層＞
ターゲット：ＴＸＯターゲット（ＡＧＣセラミックス社製）、成膜圧力：０．４Ｐａ、ＤＣパワー：２．５Ｗ／ｃｍ２
＜成膜条件：熱線反射層＞
ターゲット：パラジウムを１原子％含有する銀、成膜圧力：０．４Ｐａ、ＤＣパワー：０．５Ｗ／ｃｍ２
【００７２】
〔比較例２〕
ＯＰＰフィルムの一方の面に対し、第１層目の光学調整層を形成する前に予めプラズマ処理を施しておくこと以外は、比較例１と同様の条件で、透明熱線反射フィルムを作製した。
【００７３】
〔比較例３〕
保護層として、厚みが５０μｍのＯＰＰフィルムを用意した。そのＯＰＰフィルムの一方の面上に、スパッタリングにより、酸化スズインジウム：Ｓｎ含有量５ｗｔ％の膜からなる第１層目の光学調整層を形成した。次いで、第１層目の光学調整層上に、スパッタリグにより、銀パラジウム合金の膜からなる熱線反射層を形成し、更に、その熱線反射層上に、酸化スズインジウム：Ｓｎ含有量５ｗｔ％の膜からなる第２層目の光学調整層を形成して、透明熱線反射フィルムを作製した。スパッタリングの成膜条件は、以下の通りである。
【００７４】
＜成膜条件：各光学調整層＞
ターゲット：ＩＴＯターゲット（住友金属鉱山社製）、成膜圧力：０．４Ｐａ、ＤＣパワー：２．５Ｗ／ｃｍ２
＜成膜条件：熱線反射層＞
ターゲット：パラジウムを１原子％含有する銀、成膜圧力：０．４Ｐａ、ＤＣパワー：０．５Ｗ／ｃｍ２
【００７５】
〔比較例４〕
ＯＰＰフィルムの一方の面に対し、第１層目の光学調整層を形成する前に予めプラズマ処理を施しておくこと以外は、比較例３と同様の条件で、透明熱線反射フィルムを作製した。
【００７６】
〔比較例５〕
保護層として、厚みが２５μｍのＰＥＴフィルムを用いたこと以外は、実施例２と同様の条件で、透明熱線反射フィルムを作製した。
【００７７】
〔比較例６〕
保護層として、厚みが２５μｍのＰＥＴフィルムを用いたこと以外は、実施例４と同様の条件で、透明熱線反射フィルムを作製した。
【００７８】
〔比較例７〕
保護層として、厚みが２０μｍのＯＰＰフィルムを用意した。次いで、そのＯＰＰフィルムの一方の面上に、スパッタリングにより、銀パラジウム合金の膜からなる熱線反射層を形成して、光学調整層を備えていない熱線反射フィルムを作製した。スパッタリングの成膜条件は、以下の通りである。
【００７９】
＜成膜条件＞
ターゲット：パラジウムを１原子％含有する銀、成膜圧力：０．４Ｐａ、ＤＣパワー：０．５Ｗ／ｃｍ２
【００８０】
〔比較例８〕
ＯＰＰフィルム上に形成される熱線反射層の厚みを変更したこと以外は、比較例７と同様の条件で、光学調整層を備えていない熱線反射フィルムを作製した。スパッタリングの成膜条件は、以下の通りである。
【００８１】
＜成膜条件＞
ターゲット：パラジウムを１原子％含有する銀、成膜圧力：０．４Ｐａ、ＤＣパワー：０．５Ｗ／ｃｍ２
【００８２】
〔実施例１１〕
保護層として、厚みが２０μｍのＯＰＰフィルムを用意した。そのＯＰＰフィルムの一方の面上に、スパッタリングにより、チタン添加酸化亜鉛の膜からなる第１層目の光学調整層を形成した。次いで、第１層目の光学調整層上に、スパッタリングにより、銀パラジウム合金の膜からなる第１層目の熱線反射層を形成した。次いで、その熱線反射層上に、チタン添加酸化亜鉛の膜からなる第２層目の光学調整層を形成し、更にその第２層目の光学調整層上に、銀パラジウム合金の膜からなる第２層目の熱線反射層を形成した。そして、その第２層目の熱線反射層上に、チタン添加酸化亜鉛の膜からなる第３層目の光学調整層を形成して、５層型の透明熱線反射フィルムを作製した。スパッタリングの成膜条件は、以下の通りである。
【００８３】
＜成膜条件：各光学調整層＞
ターゲット：ＳＺＯターゲット（Ｔｉを５原子％含有するＺｎＯ、ＡＧＣセラミックス社製）、成膜圧力：０．４Ｐａ、ＤＣパワー：２．５Ｗ／ｃｍ２
＜成膜条件：熱線反射層＞
ターゲット：パラジウムを１原子％含有する銀、成膜圧力：０．４Ｐａ、ＤＣパワー：０．５Ｗ／ｃｍ２
【００８４】
〔実施例１２〕
第１層目〜第３層目の各光学調整層として、アルミ添加酸化亜鉛の膜を形成したこと以外は、実施例１１と同様の条件で、５層型の透明熱線反射フィルムを作製した。各光学調整層の成膜条件は、以下の通りである。
【００８５】
＜成膜条件：各光学調整層＞
ターゲット：ＡＺＯターゲット（ＡＧＣセラミックス社製）、成膜圧力：０．４Ｐａ、ＤＣパワー：２．５Ｗ／ｃｍ２
【００８６】
〔実施例１３〕
第１層目〜第３層目の各光学調整層として、酸化ニオブの膜を形成したこと以外は、実施例１１と同様の条件で、５層型の透明熱線反射フィルムを作製した。各光学調整層の成膜条件は、以下の通りである。
【００８７】
＜成膜条件：各光学調整層＞
ターゲット：ＮＢＯターゲット（ＡＧＣセラミック社製）、成膜圧力：０．４Ｐａ、ＤＣパワー：２．５Ｗ／ｃｍ２
【００８８】
〔評価１：可視光透過率〕
実施例１〜１３及び比較例１〜６における各透明熱線反射フィルムの可視光透過率（波長範囲：３８０ｎｍ〜７８０ｎｍ）を、ＪＩＳ  Ａ５７５９に準拠して測定した。また、比較例７，８の光学調整層を備えていない熱線反射フィルムについても、同様に、可視光透過率を測定した。なお、測定に用いた装置は、日本分光社製、ＵＶ−３０１０であった。可視光透過率の結果は、表１及び表２に示した。
【００８９】
〔評価２：放射率（垂直放射率）〕
実施例１〜１３及び比較例１〜６における各透明熱線反射フィルムの放射率を、放射率計（製品名「Ｄ＆Ｓ  ＡＥＲＤ」、京都電子工業株式会社製）を用いて測定した。放射率は、各透明熱線反射フィルムの保護層側から測定した。また、比較例７，８の光学調整層を備えていない熱線反射フィルムについても、同様に、放射率を測定した。放射率の測定結果は、表１及び表２に示した。
【００９０】
〔評価３：密着性〕
実施例１〜１３及び比較例１〜６における各透明熱線反射フィルムについて、ＪＩＳ  Ｋ５４００−８．５に準拠して碁盤目試験（クロスカット試験）を行って密着性を評価した。また、比較例７，８の光学調整層を備えていない熱線反射フィルムについても、同様に、密着性を評価した。試験方法は、以下の通りである。
【００９１】
各透明熱線反射フィルムにおける保護層上の膜（光学調整層、熱線反射層及び光学調整層の積層物）を、カッターナイフを用いて１００マス（１マス：１ｍｍ×１ｍｍ）の碁盤目状に切り込んだ。次いで、その切り込まれた膜を覆うように粘着テープを貼り付けた。その際、粘着テープが膜に密着するように、粘着テープを消しゴムで擦って膜に貼り付けた。その後、粘着テープを貼り付けた状態で１〜２分間放置してから、粘着テープの端を持って膜面に対して直角に保った状態から、瞬間的に粘着テープを膜から引き剥がした。密着性（碁盤目試験）の評価基準は、以下の通りである。結果は、表１及び表２に示した。
【００９２】
＜評価基準＞
１００マス中、１００マスすべてが剥離せずに保護層上に残った場合
・・・特に密着性良好    「◎」
１００マス中、９０〜９９マスが剥離せずに保護層上に残った場合
・・・密着性良好        「○」
１００マス中、１１マス以上が保護層から剥離した場合              
・・・密着性不十分      「×」
【００９３】
【表１】
2015180528.tif 000003
【００９４】
【表２】
2015180528.tif 000004
【００９５】
表１及び表２に示されるように、実施例１〜１３の各透明熱線反射フィルムは、何れも密着性に優れることが確かめられた。つまり、実施例１〜１３の各透明熱線反射フィルムは、樹脂系の粘着剤を利用せずに、保護層と光学調整層（第１層目）とが十分な強度で接着することが確かめられた。このような各透明熱線反射フィルムは、赤外線を吸収し易い従来の樹脂系の粘着剤を用いる必要がないため、断熱性に優れると言える。
【００９６】
なお、光学調整層として、アルミニウム添加酸化亜鉛、及び酸化ジルコニウムを用いた、実施例１〜３、及び実施例７，８の各透明熱線反射フィルムは、特に密着性に優れることが確かめられた。また、光学調整層として、酸化ニオブを用いた場合（実施例４，５）、碁盤目試験において、一部のマスに剥離が生じたものの、この程度の剥離であれば、保護層と光学調整層との密着性は十分であると言える。なお、光学調整層として酸化ニオブを用いた場合であっても、予め保護層にプラズマ処理を施しておくことによって、保護層と光学調整層との密着性を更に向上できることが確かめられた（実施例５，６）。
【００９７】
また、実施例１〜１３の各透明熱線反射フィルムは、何れも可視光透過率（％）が６０％以上であり、可視光透過性に優れることが確かめられた。また、実施例１〜１３の各透明熱線反射フィルムは、放射率が０．２４〜０．３５程度であり、断熱性に優れることも確かめられた。
【００９８】
また、３層型の透明熱線反射フィルム（実施例１〜１０）、及び５層型の透明熱線反射フィルム（実施例１１〜１３）の何れのタイプについても、良好な結果が得られた。
【００９９】
これに対し、光学調整層として酸化チタン及び酸化インジウムを用いた比較例１〜４の各透明熱線反射フィルムは、何れも保護層と光学調整層との密着性が不十分であった。
【０１００】
また、保護層としてＰＥＴフィルムを用いた比較例５，６の各透明熱線反射フィルムについては、保護層と光学調整層との密着性は良好であるものの、放射率が０．６１と高く、各実施例と比べて、断熱性が劣る結果となった。
【０１０１】
また、光学調整層を備えていない比較例７，８の熱線反射フィルムについては、保護層と熱線反射層との密着性は良好であるものの、可視光透過率が６０％を下回り、可視光透過性が不十分な結果となった。つまり、比較例８のように、熱線反射層の厚み薄く設定しても、各実施例における可視光透過率を得られないことが確かめられた。
【符号の説明】
【０１０２】
１，１Ａ，１Ｂ，１Ｃ…透明熱線反射フィルム、２，１２…熱線反射層、３…保護層、４…光学調整層、１４，２４…他の光学調整層、５…粘着剤層、６…剥離ライナー、７…基材層、８…接着剤層
【図１】
2015180528.tif 000005
【図２】
2015180528.tif 000006
【図３】
2015180528.tif 000007
【図４】
2015180528.tif 000008